본 발명은 새로운 형태의 트랜지스터 소자에 관한 것으로, 반도체층; 상기 반도체층에 접하고 서로 이격된 소스 전극과 드레인 전극; 상기 반도체층의 일면에 형성된 게이트 절연막; 상기 게이트 절연막에 접하여 형성된 게이트 전극; 상기 반도체층의 상기 게이트 절연막이 형성된 반대면에 형성된 특성변화 유도층; 및 상기 특성변화 유도층에 접하여 형성된 제2 게이트 전극을 포함하여 구성되며, 상기 제2 게이트 전극에 인가된 전압에 의해서, 상기 특성변화 유도층과 상기 반도체층 사이에 이온이 이동하거나 상기 특성변화 유도층 내부에 이온 분포에 변화가 발생하여, 상기 반도체층의 물리적 특성이 변하는 것을 특징으로 한다. 본 발명은, 별도의 제2 게이트 전극을 구비하고 제2 게이트 전극에 인가된 전압에 의해서 반도체층의 물리적 특성 자체가 변화함으로써, 반도체층의 물리적 특성 자체를 변화시킬 수 있는 새로운 형태의 트랜지스터 소자를 제공할 수 있는 효과가 있다. 또한, 본 발명의 트랜지스터 소자는 반도체층의 물리적 특성의 변화가 시냅스의 학습과 신호처리 방식과 매우 유사하여, 시냅스와 같은 거동을 수행하는 시냅틱 트랜지스터 소자를 제공할 수 있는 뛰어난 효과가 있다.
주어진 문장을 읽고 간략하게 요약해주세요.

문장: 
[ 발명의 명칭 ]
이중게이트 구조를 이용한 시냅틱 트랜지스터 소자SYNAPTIC TRANSISTOR DEVICE HAVING THE STRUCTURE WITH DOUBLE GATES
[ 기술분야 ]
본 발명은 트랜지스터 소자에 관한 것으로, 더욱 자세하게는 시냅틱 거동을 보이는 트랜지스터 소자에 관한 것이다.
[ 배경기술 ]
최근 전통적인 회로의 구성요소로서 알려진 R(저항), L(코일), C(콘덴서)에 더하여, 새로운 특성을 가진 회로 구성요소가 등장하고 있다.새로운 회로 구성요소로서 가장 대표적인 것은 멤리스터(memristor)이다. 멤리스터는 메모리(memory)와 레지스터(resistor)의 합성어로서, 이론가 Leon Chua에 의해 1971년도에 만들어진 용어이며, 전하와 자속과의 결합에 관련된 비선형 수동 두 단자 전기 구성요소이다. 이전의 수동소자인 R, L, C에 대하여 4번째 수동소자로 알려져 있고, 전원공급이 끊어졌을 때도 직전에 통과한 전류의 방향과 양을 기억하기 때문에 다시 전원이 공급되면 기존의 상태가 그대로 복원되는 것을 특징으로 한다. 멤리스터에 대해서는 많은 연구가 진행되어 왔지만, 디지털 형태의 저항 변화를 나타내고 구조와 제조 방법이 복잡한 단점이 있다.(대한민국 공개특허 10-2012-0107304)최근 이러한 멤리스터와 유사하게 캐패시터(콘덴서)와 인덕터(코일)에 대해서도 메모리적 요소가 도입된 멤캐패시터(memcapacitor)나 멤인덕터(meminductor)에 대한 연구도 진행되고 있다.멤캐패시터는 인가된 전압에 의해서 비휘발적으로 용량(capacitance)이 변화하는 캐패시터 소자이며, 트랜지스터 구조에서 게이트절연층 부근의 이온분포 변화를 통해서 용량의 변화를 얻는 기술(미국등록 8,437,174) 등이 개발되고 있으나, 속도와 안정성 및 용량 변화폭 등이 더 우수한 소자에 대한 요구가 계속되고 있다.최근 들어, 뉴로모픽 시스템으로서 생체시스템의 신경 시냅스를 모사하는 소자를 이러한 멤리스터를 이용하여 구현하려는 시도가 많이 이루어지고 있다. 멤리스터는 전극/저항변화층/전극으로 이루어진 2단자 소자로서, 인가된 전압에 의해 저항변화층의 저항이 변하는 과정으로 소자 동작이 이루어진다. 이는 신경시스템의 뉴런/시냅스/뉴런의 구조와 유사하며, 뉴런을 통하여 시냅스에 신호가 인가되면 시냅스에서의 이온분포가 변하면서 신경전달물질(neurotransmitter)이 다음 뉴런으로 전달되면서 신호를 전달되게 된다. 이 과정에서 시냅스 내부의 이온과 수용체(neuroacceptor)의 농도와 분포가 달라지면서 신호전달능력, 소위 시냅스 강도(synaptic strength)가 변하게 된다. 이는 시냅스가 신호를 전달하는 역할과 이로 인해 시냅스의 전달능력이 변하는 역할을 동시에 수행하고, 즉 신호처리와 기억과정이 동시에 일어나는 특성, 즉 학습 능력을 갖게 된다. 이러한 과정이 멤리스터 소자에서의 저항변화층의 저항값이 인가된 전압/전류 이력에 따라 변하는 과정과 유사하여, 멤리스터를 이용하여 시냅스를 모사하는 소자를 구현하려는 연구가 활발히 시도되고 있다. 반면에 시냅스 소자를 구현함에 있어서 이러한 2단자 멤리스터를 이용하는 경우에는 "신호처리(signal processing)"와 "학습(learning)" 과정을 동시에 수행하는데 어려움이 있다는 단점이 있다. 학습과정으로 많이 활용되는 방법으로 STDP(spike-timing-dependent-plasticity) 방법이 많이 활용되는데, 이는 전뉴런(pre-neuron)과 후뉴런(post-neuron) 사이에 인가되는 전압의 시간차에 따라 시냅스 강도가 변하는 정도를 제어하는 방법이다. 이 과정에서 서로 양쪽의 뉴런에 서로 다른 방향으로 학습을 위한 신호가 인가되어야 함으로, 이 동안에는 한쪽 방향으로 신호가 인가되어 신호처리를 진행하는 것이 멈추어져야 한다. 즉 학습과 신호처리가 동시에 진행되는 것이 불가능함을 의미한다.(Nishitani, Y.; Kaneko, Y.; Ueda, M.; Morie, T.; Fujii, E.; "Three-terminal ferroelectric synapse device with concurrent learning function for artificial neural networks", J. Appl. Phys. 111, 124108 (2012))이러한 이유로 인해, 멤리스터와 같은 2단자 소자가 아닌 3단자 또는 4단자 소자인 트랜지스터를 이용하여 시냅스의 거동을 모사하려는 시도가 이루어지고 있다. 기존의 2단자 소자에 비해, 3단자 이상의 트랜지스터 소자를 이용하면, 트랜지스터의 소스(preneuron)와 드레인(postneuron) 사이의 전압에 의해 신호처리를 함과 동시에 게이트 전압을 인가하여 시냅스 강도를 조절하는 학습을 동시에 수행하는 것이 가능하다. 이렇게 소스-드레인 사이의 전압에 의한 신호처리 도중에 게이트 전압에 의해 학습과정이 동시에 수행될 수 있으므로 시냅스 거동을 보다 유연하고 다양하게 구현할 수 있다.  현재까지 이러한 시냅스 트랜지스터를 구현하기 위한 몇 가지 방법들이 제안되어 보고된 바 있다. 예를 들어, Nishitani 등은 강유전성(ferroelectric) 게이트 절연층을 갖는 트랜지스터를 이용하여 ferroelectric Pb(Zr,Ti)O3 게이트 절연층의 분극정도를 조절하여 트랜지스터의 컨덕턴스(conductance)를 조절하는 방법으로 시냅스 거동을 구현하였다.(Nishitani, Y.; Kaneko, Y.; Ueda, M.; Morie, T.; Fujii, E.; "Three-terminal ferroelectric synapse device with concurrent learning function for artificial neural networks", J. Appl. Phys. 111, 124108 (2012)). 유사한 방법으로서, Diorio 등은 플로팅 게이트 구조를 갖는 메모리 소자를 이용하여 플로팅 게이트에 전자를 게이트 전압으로 저장하는 방법으로 진행되는 컴퓨팅 연산을 방해하지 않으면서 게이트에 인가된 입력신호로 "학습"을 하는 시냅스 소자를 보고하였다.(Diorio, C.; Hasler, P.; Minch, B. A.; Mead, C. A.; "A single-transistor silicon synapse", IEEE Trans. Elec. Dev. 43, 1972 (1996)) 위의 예시는 모두 전하 기반으로 시냅스 강도를 조절하는 소자를 보여주며, 이외에도 실제 생체 시스템의 시냅스처럼 이온의 분포를 통하여 시냅스 강도를 제어하는 시냅틱 트랜지스터도 보고된 바 있다. 예를 들어, Shi 등은 산화물층인 SmNiO3와 이온성 액체(ionic liquid) 게이트 절연층으로서 tris(trifluoromethylsulfonyl)methide와 1,2,3,4,5-pentamethylimidazolium로 구성된 화합물 사이의 산소이온의 이동에 의해 SmNiO3의 Ni의 산화수 변화에 따른 SmNiO3의 전도도의 변화로 시냅스 트랜지스터를 보고하였다.(Shi, J.; Ha, S. D.; Zhou, Y.; Schoofs, F.; Ramanathan, S.; "A correlated nickelate synaptic transistor", Nat. Comm. 4, 2676 (2013))
[ 선행기술문헌 ]

[ 특허문헌 ]
미국등록 8,437,174
[ 비특허문헌 ]
Nishitani, Y.; Kaneko, Y.; Ueda, M.; Morie, T.; Fujii, E.; "Three-terminal ferroelectric synapse device with concurrent learning function for artificial neural networks", J. Appl. Phys. 111, 124108 (2012)Diorio, C.; Hasler, P.; Minch, B. A.; Mead, C. A.; "A single-transistor silicon synapse", IEEE Trans. Elec. Dev. 43, 1972 (1996)Shi, J.; Ha, S. D.; Zhou, Y.; Schoofs, F.; Ramanathan, S.; "A correlated nickelate synaptic transistor", Nat. Comm. 4, 2676 (2013))
[ 발명의 개요 ]

[ 해결하려는 과제 ]
본 발명은 이중게이트를 적용하여 시냅틱 거동을 재현할 수 있는 새로운 형태의 트랜지스터 소자를 제공하는데 그 목적이 있다.
[ 과제의 해결 수단 ]
상기 목적을 달성하기 위한 본 발명에 의한 이중게이트 구조를 이용한 시냅틱 트랜지스터 소자는, 반도체층; 상기 반도체층에 접하고 서로 이격된 소스 전극과 드레인 전극; 상기 반도체층의 일면에 형성된 게이트 절연막; 상기 게이트 절연막에 접하여 형성된 게이트 전극; 상기 반도체층의 상기 게이트 절연막이 형성된 반대면에 형성된 산소 저장 산화물층; 및 상기 산소 저장 산화물층에 접하여 형성된 제2 게이트 전극을 포함하여 구성되며, 상기 산소 저장 산화물층은 산소 공공 및 산소 이온을 포함하는 산화물 재질로 구성되어, 상기 제2 게이트 전극에 인가된 전압에 의해서 상기 산소 저장 산화물층과 상기 반도체층 사이에서 산소 이온이 이동함으로써 상기 반도체층의 물리적 특성이 변하는 것을 특징으로 한다.본 발명의 첫 번째 형태에 의한 시냅틱 트랜지스터 소자는 제2 게이트 전극에 인가된 전압에 의해서 산소 저장 산화물층과 반도체층 사이에 산소 이온이 이동함으로써, 반도체층의 물리적 특성이 변화하여 시냅틱 거동을 나타내는 것을 특징으로 한다.이때, 산소 저장 산화물층과 반도체층 사이에, 산소이온은 이동하면서 전자는 이동할 수 없는 이온전달층이 위치하여, 전자가 이동하는 것을 방지하는 것이 바람직하다.반도체층은 산소 공공을 도펀트로 하는 ZnO, IGZO(Indium gallium zinc oxide) 및 IZTO(Indium zinc tin oxide), ZTO(Zinc tin oxide), ZIO(Zinc indium oxide), ZGO(Zinc gallium oxide)와 같은 재질일 수 있다. 산소 저장 산화물층은 CeOx, HfOx, TaOx, ZrOx 등 반도체 소자의 절연층으로 일반적으로 사용될 수 있는 재료이면서 산소 공공 및 산소 이온을 포함하는 재질일 수 있다.   상기 목적을 달성하기 위한 본 발명의 두 번째 형태에 의한 이중게이트 구조를 이용한 시냅틱 트랜지스터 소자는, 반도체층; 상기 반도체층에 접하고 서로 이격된 소스 전극과 드레인 전극; 상기 반도체층의 일면에 형성된 게이트 절연막; 상기 게이트 절연막에 접하여 형성된 게이트 전극; 상기 반도체층의 상기 게이트 절연막이 형성된 반대면에 형성된 프로톤 공급층; 및 상기 프로톤 공급층에 접하여 형성된 제2 게이트 전극을 포함하여 구성되며, 상기 프로톤 공급층은 프로톤 전도체 재질로 구성되어, 상기 제2 게이트 전극에 인가된 전압에 의해서 상기 프로톤 공급층과 상기 반도체층 사이에서 프로톤이 이동함으로써 상기 반도체층의 물리적 특성이 변하는 것을 특징으로 한다.본 발명의 두 번째 형태에 의한 시냅틱 트랜지스터 소자는 프로톤(proton, 수소이온)을 도펀트로 하여 도펀트 농도에 따라 특성이 변화하는 산화물 반도체 재질을 사용한 것으로서, 제2 게이트 전극에 인가된 전압에 의해서 프로톤 공급층과 반도체층 사이에 프로톤이 이동함으로써, 반도체층의 물리적 특성이 변화하여 시냅틱 거동을 나타내는 것을 특징으로 한다.이때, 프로톤 공급층과 제2 게이트 전극 사이에, 산소 공공을 포함하는 산화물 재질인 산소 저장 산화물층이 위치하여, 프로톤의 이동에 따른 전하 보상을 위하여 프로톤 공급층과 산소 저장 산화물층 사이에 산소 이온이 이동하는 구조인 것이 바람직하다.반도체층은 프로톤을 도펀트로 하는 ZnO, IGZO(Indium gallium zinc oxide), IZTO(Indium zinc tin oxide), ZTO(Zinc tin oxide), ZIO(Zinc indium oxide), ZGO(Zinc gallium oxide)와 같은 반도체 재질일 수 있다. 프로톤 공급층은 Y가 도핑된 BaZrO3 재질일 수 있다.상기 목적을 달성하기 위한 본 발명의 세 번째 형태에 의한 이중게이트 구조를 이용한 시냅틱 트랜지스터 소자는, 반도체층; 상기 반도체층에 접하고 서로 이격된 소스 전극과 드레인 전극; 상기 반도체층의 일면에 형성된 게이트 절연막; 상기 게이트 절연막에 접하여 형성된 게이트 전극; 상기 반도체층의 상기 게이트 절연막이 형성된 반대면에 형성된 프로톤 저장층; 및 상기 프로톤 저장층에 접하여 형성된 제2 게이트 전극을 포함하여 구성되며, 상기 프로톤 저장층은 프로톤 전도체 재질로 구성되고, 상대적으로 프로톤을 적게 포함하는 제1 프로톤 저장층과 상대적으로 프로톤을 많이 포함하는 제2 프로톤 저장층으로 구성되고, 상기 제2 게이트 전극에 인가된 전압에 의해서 상기 제1 프로톤 저장층과 상기 제2 프로톤 저장층 사이에서 프로톤이 이동하며, 상기 프로톤 저장층 내부의 프로톤 분포 변화에 의해서 상기 반도체층의 물리적 특성이 변하는 것을 특징으로 한다.본 발명의 세 번째 형태에 의한 시냅틱 트랜지스터 소자는 제2 게이트 전극에 인가된 전압에 의해서 제1 프로톤 저장층과 제2 프로톤 저장층 사이에 프로톤이 이동하고, 프로톤 저장층 내부의 프로톤 분포 변화에 의해서 반도체층의 물리적 특성이 변화하여 시냅틱 거동을 나타내는 것을 특징으로 한다.이러한 형태는 반도체층 도펀트의 농도 변화를 이용하는 경우가 아니므로, 반도체 소자의 채널층으로 사용될 수 있는 모든 종류의 반도체 재질을 적용할 수 있으며, 특히 ZnO, IGZO(Indium gallium zinc oxide) 및 IZTO(Indium zinc tin oxide) 등을 적용할 수 있다.이때, 프로톤 저장층과 반도체층 사이에 프로톤과 전하의 이동을 막는 절연층이 위치하는 것이 바람직하다.프로톤 저장층이 Y가 도핑된 BaZrO3 재질이며, Y의 도핑량을 조절하여 제1 프로톤 저장층과 제2 프로톤 저장층을 구성하는 것이 바람직하다.그리고 제1 프로톤 저장층이 제2 게이트 전극 측에 위치하고, 제2 프로톤 저장층이 반도체층 측에 위치하는 구조일 수 있으나, 이에 한정되는 것은 아니다.상기 목적을 달성하기 위한 본 발명의 다른 형태에 의한 이중게이트 구조를 이용한 시냅틱 트랜지스터 소자는, 반도체층; 상기 반도체층에 접하고 서로 이격된 소스 전극과 드레인 전극; 상기 반도체층의 일면에 형성된 게이트 절연막; 상기 게이트 절연막에 접하여 형성된 게이트 전극; 상기 반도체층의 상기 게이트 절연막이 형성된 반대면에 형성된 특성변화 유도층; 및 상기 특성변화 유도층에 접하여 형성된 제2 게이트 전극을 포함하여 구성되며, 상기 제2 게이트 전극에 인가된 전압에 의해서, 상기 특성변화 유도층과 상기 반도체층 사이에 이온이 이동하거나 상기 특성변화 유도층 내부에 이온 분포에 변화가 발생하여, 상기 반도체층의 물리적 특성이 변하는 것을 특징으로 한다.본 발명에 의한 시냅틱 트랜지스터 소자는 제2 게이트 전극에 인가된 전압에 의해서 특성변화 유도층과 반도체층 사이에 이온이 이동하거나 특성변화 유도층 내부에 이온 분포에 변화가 발생하여, 반도체층의 물리적 특성 변화를 유도하여 시냅틱 거동을 나타내는 것을 특징으로 한다.본 발명의 또 다른 형태에 의한 신경모사 소자 및 논리 소자는 상기한 본 발명의 트랜지스터 소자를 시냅틱 소자로서 사용한 것을 특징으로 한다. 이러한 신경모사 소자 및 논리 소자는, 상기한 것과 같은 본 발명의 소자를 시냅틱 소자로서 적용하는 것을 제외하고는 기존의 기술을 모두 적용할 수 있으므로, 구체적인 설명은 생략한다.
[ 발명의 효과 ]
상술한 바와 같이 구성된 본 발명은, 별도의 제2 게이트 전극을 구비하고 제2 게이트 전극에 인가된 전압에 의해서 반도체층의 물리적 특성 자체가 변화함으로써, 반도체층의 물리적 특성 자체를 변화시킬 수 있는 새로운 형태의 트랜지스터 소자를 제공할 수 있는 효과가 있다.또한, 본 발명의 트랜지스터 소자는 반도체층의 물리적 특성의 변화가 시냅스의 학습과 신호처리 방식과 매우 유사하여, 시냅스와 같은 거동을 수행하는 시냅틱 트랜지스터 소자를 제공할 수 있는 뛰어난 효과가 있다.
[ 도면의 간단한 설명 ]
도 1은 본 발명의 첫 번째 실시예에 따른 트랜지스터 소자의 구조를 나타낸 모식도이다.도 2는 본 발명의 두 번째 실시예에 따른 트랜지스터 소자의 구조를 나타낸 모식도이다.도 3은 본 발명의 세 번째 실시예에 따른 트랜지스터 소자의 구조를 나타낸 모식도이다.
[ 발명을 실시하기 위한 구체적인 내용 ]
첨부된 도면을 참조하여 본 발명에 따른 실시예를 상세히 설명한다. 도 1은 본 발명의 첫 번째 실시예에 따른 트랜지스터 소자의 구조를 나타낸 모식도이다.본 실시예의 트랜지스터 소자는 반도체층(100)의 양옆에 소스 전극(200)과 드레인 전극(300)이 각각 형성되고, 위쪽으로 게이트 절연막(500)을 사이에 두고 게이트 전극(400)이 형성된 것까지는 종래의 일반적은 트랜지스터 소자와 동일하다.다만, 제2 게이트 전극(410)을 더 포함하고 있으며, 제2 게이트 전극(410)과 반도체층(100)의 사이에 산소 저장 산화물층(610)이 형성되고, 산소 저장 산화물층(610)과 반도체층(100)의 사이에 이온전달층(700)을 구비한다.소스 전극, 드레인 전극, 게이트 절연층 및 게이트 전극은 일반적인 트랜지스터의 경우와 큰 차이가 없으므로 자세한 설명은 생략한다.반도체층(100)은 산소 공공을 도펀트로 하여, 도펀트 농도에 따라 특성이 변화하는 산화물 반도체 재질을 사용하며, 대표적으로 IGZO 등을 적용할 수 있다.산소 저장 산화물층(610)은 제2 게이트 전극(410)에 인가된 전압에 의해서 반도체층(100)과 산소이온을 주고받는 부분으로서, 반도체층(100)으로 이동할 산소를 포함하는 동시에 반도체층(100)에서 산소이온을 받을 수 있도록 산소공공을 포함하여야 하며, 대표적으로 CeO2-x (0003c#x003c#2)등을 적용할 수 있다.이온전달층(700)은 산소 저장 산화물층(610)과 반도체층(100) 사이에 산소이온이 이동할 수 있는 이온 전도체(ionic conductor)로 구성되며, 특히 이온의 이동만 가능하고 전자의 이동은 방지하는 순수 이온 전도체(pure ionic conductor)인 YSZ(Yttria-stabilized zirconia)를 사용하였다.이러한 구조의 트랜지스터 소자는, 도시된 위쪽 부분은 일반적인 트랜지스터의 구조이며, 게이트 전극(400)에 전압을 인가하는 경우에도 반도체층(100) 자체의 물리적 특성을 변화시키지 않고 일반적인 트랜지스터의 거동을 나타낸다.반면에, 제2 게이트 전극(410)에 전압을 인가하는 경우에는 산소 저장 산화물층(610)과 반도체층(100) 사이에서 산소이온의 교환이 발생하고, 반도체층(100)에 포함된 산소이온의 양이 변화하면서 반도체층(100)의 물리적 특성 자체가 변화한다.구체적으로, 도 1에 도시된 것과 같이 제2 게이트 전극(410)에 -전압을 인가하면, 산소 저장 산화물층(610)에서 전자를 받아 생성된 산소이온이 산소이온전도체층(700)을 통과하여 반도체층(100)으로 들어가 산소공공의 농도를 감소시키며 따라서 반도체층(100)의 전기전도도가 감소한다.   반대로 제2 게이트 전극(410)에 +전압을 인가하면, 산소이온 전도층(700)을 통해 산소이온이 반도체층(100)에서 산소 저장 산화물층(610)으로 이동하고, 따라서 반도체층(100)의 산소공공의 농도가 증가하여 반도체층(100)의 전기전도도가 증가한다.이와 같이, 반도체층(100)의 물리적 특성 자체가 변화하는 결과로, 트랜지스터 소자의 문턱전압과 이동도 및 전도도가 변한다. 이때, 산소이온의 이동량은 제2 게이트 전극(410)에 인가되는 전압의 크기에 영향을 받기 때문에, 산소이온의 이동에 의한 반도체층(100)의 물리적 특성 변화는 제2 게이트 전극(410)에 인가되는 전압에 대하여 아날로그적인 변화를 나타낸다.또한, 산소이온의 이동에 의해서 반도체층(100)의 물리적 특성 자체가 변화하기 때문에, 제2 게이트 전극(410)에 인가된 전압을 제거하는 경우에도 산소이온이 이동한 상태가 유지되는 동안에는 특성 변화가 바로 사라지지 않는 리텐션 특성을 나타낸다.나아가, 제2 게이트 전극(410)에 인가되는 전압의 극성에 따라서 산소이온의 이동 방향을 조절할 수 있으므로, 변화된 반도체층(100)의 물리적 특성을 복원할 수 있는 특성이 있다.도 2는 본 발명의 두 번째 실시예에 따른 트랜지스터 소자의 구조를 나타낸 모식도이다.본 실시예의 트랜지스터 소자는 첫 번째 실시예와 같이 반도체층(100)의 양옆에 소스 전극(200)과 드레인 전극(300)이 각각 형성되고, 위쪽으로 게이트 절연막(500)을 사이에 두고 게이트 전극(400)이 형성된 것까지는 종래의 일반적은 트랜지스터 소자와 동일하다.첫 번째 실시예와 같이 제2 게이트 전극(410)을 더 포함하고 있으나, 제2 게이트 전극(410)과 반도체층(100)의 사이에 프로톤 공급층(710)이 형성되고, 프로톤 공급층(710)과 제2 게이트 전극(410)의 사이에 산소 저장 산화물층(610)을 구비한다.소스 전극, 드레인 전극, 게이트 절연층 및 게이트 전극은 일반적인 트랜지스터의 경우와 큰 차이가 없으므로 자세한 설명은 생략한다.반도체층(100)은 프로톤(proton, 수소이온)을 도펀트로 하여 도펀트 농도에 따라 특성이 변화하는 산화물 반도체 재질을 사용하며, 대표적으로 IGZO 등을 적용할 수 있다.프로톤 공급층(710)은 제2 게이트 전극(410)에 인가된 전압에 의해서 반도체층(100)과의 사이에 프로톤을 주고받는 부분으로서, 프로톤 전도체(proton conductor) 재질을 사용할 수 있고, 대표적으로 Y가 도핑된 BaZrO3(Y-BaZrO3)등을 적용할 수 있다.산소 저장 산화물층(610)은 첫 번째 실시예와 달리 프로톤 공급층(710)과 산소이온을 주고받음으로써, 프로톤 공급층(710)과 반도체층(100) 사이에 프로톤이 이동하는 경우에 발생하는 전하차이를 상쇄하여 전하중성을 유지하는 기능을 수행하며, 첫 번째 실시예와 동일하게 대표적으로 CeO2-x 등을 적용할 수 있다.이러한 구조의 트랜지스터 소자는, 도시된 위쪽 부분은 일반적인 트랜지스터의 구조이며, 게이트 전극(400)에 전압을 인가하는 경우에도 반도체층(100) 자체의 물리적 특성을 변화시키지 않고 일반적인 트랜지스터의 거동을 나타낸다.반면에, 제2 게이트 전극(410)에 전압을 인가하는 경우에는 프로톤 공급층(710)과 반도체층(100) 사이에서 프로톤의 교환이 발생하고, 반도체층(100)에 포함된 프로톤의 양이 변화하면서 반도체층(100)의 물리적 특성 자체가 변화한다.구체적으로, 제2 게이트 전극(410)에 +전압을 인가하면, 도 2에 나타낸 바와 같이 프로톤 전도층(710)에서 반도체층(100)으로 프로톤이 이동하여, 반도체층(100)의 프로톤 농도가 증가하며 반도체층(100)의 전기전도도가 증가한다. 이때, 산소 저장 산화물층에서는 프로톤 전도체층(710)으로부터 산소이온을 받아들여 각 층의 전하중성 조건을 만족시킨다. 반대로 제2 게이트 전극(410)에 -전압을 인가하면, 도 2에 나타낸 이온 거동과 반대 방향으로 프로톤이 이동하게 되며, 따라서 반도체층(100)의 프로톤 농도가 감소하면서 그 전기전도도 또한 같이 감소한다.  이와 같이, 반도체층(100)의 물리적 특성 자체가 변화하는 결과로, 트랜지스터 소자의 문턱전압과 이동도 및 전도도가 변한다. 이때, 프로톤의 이동량은 제2 게이트 전극(410)에 인가되는 전압의 크기에 영향을 받기 때문에, 프로톤의 이동에 의한 반도체층(100)의 물리적 특성 변화는 제2 게이트 전극(410)에 인가되는 전압에 대하여 아날로그적인 변화를 나타낸다.또한, 프로톤의 이동에 의해서 반도체층(100)의 물리적 특성 자체가 변화하기 때문에, 제2 게이트 전극(410)에 인가된 전압을 제거하는 경우에도 프로톤이 이동한 상태가 유지되는 동안에는 특성 변화가 바로 사라지지 않는 리텐션 특성을 나타낸다.나아가, 제2 게이트 전극(410)에 인가되는 전압의 극성에 따라서 프로톤의 이동 방향을 조절할 수 있으므로, 변화된 반도체층(100)의 물리적 특성을 복원할 수 있는 특성이 있다.도 3은 본 발명의 세 번째 실시예에 따른 트랜지스터 소자의 구조를 나타낸 모식도이다.본 실시예의 트랜지스터 소자는 첫 번째 실시예와 같이 반도체층(100)의 양옆에 소스 전극(200)과 드레인 전극(300)이 각각 형성되고, 위쪽으로 게이트 절연막(500)을 사이에 두고 게이트 전극(400)이 형성된 것까지는 종래의 일반적은 트랜지스터 소자와 동일하다.또한, 첫 번째 실시예와 같이 제2 게이트 전극(410)을 더 포함하고 있으나, 제2 게이트 전극(410)과 반도체층(100)의 사이에 프로톤 저장량에서 차이가 있는 2개 층으로 구성된 프로톤 저장층(800)이 형성되고, 프로톤 저장층(800)과 반도체층(100)의 사이에 절연층(900)을 구비한다.소스 전극, 드레인 전극, 게이트 절연층 및 게이트 전극은 일반적인 트랜지스터의 경우와 큰 차이가 없으므로 자세한 설명은 생략한다.본 실시예는 반도체층 도펀트의 농도 변화를 이용하는 경우가 아니므로, 반도체층(100)으로서 일반적인 트랜지스터의 채널층으로 사용될 수 있는 모든 반도체 재질을 사용할 수 있다. 프로톤 저장층(800)은 프로톤 전도체(proton conductor) 재질로 구성되며, 상대적으로 프로톤 저장량이 적은 제1 프로톤 저장층(810)과 상대적으로 프로톤 저장량이 많은 제2 프로톤 저장층(820)으로 구성된다. 예를 들면, 상대적으로 Y의 도핑량이 적은 5Y-BaZrO3를 제1 프로톤 저장층(810)으로 적용하고, 상대적으로 Y의 도핑량이 많은 15Y-BaZrO3를 제2 프로톤 저장층(820)으로 적용할 수 있다. 제2 게이트 전극(410)에 인가되는 전압에 의해서, 제1 프로톤 저장층(810)과 제2 프로톤 저장층(820) 사이에서 프로톤의 이동이 발생한다.제1 프로톤 저장층(810)과 제2 프로톤 저장층(820)은 프로톤의 이동이 가능하도록 접하여 위치하며, 본 실시예에서는 제1 프로톤 저장층(810)이 제2 게이트 전극(410) 측에 위치하고 제2 프로톤 저장층(820)이 반도체층(100) 측에 위치하도록 구성하였으나 이에 한정되는 것은 아니다.절연층(900)은 프로톤 저장층(800)과 반도체층(100) 사이에 전하 및 이온의 이동을 방지하기 위한 구성으로서, 대표적으로 SiO2 등을 적용할 수 있다.이러한 구조의 트랜지스터 소자는, 도시된 위쪽 부분은 일반적인 트랜지스터의 구조이며, 게이트 전극(400)에 전압을 인가하는 경우에도 반도체층(100) 자체의 물리적 특성을 변화시키지 않고 일반적인 트랜지스터의 거동을 나타낸다.반면에, 제2 게이트 전극(410)에 전압을 인가하는 경우에는 제1 프로톤 저장층(810)과 제2 프로톤 저장층(820) 사이에서 프로톤의 이동이 발생하고, 반도체층(100)에 가까운 제1 프로톤 저장층(810)에 포함된 프로톤의 양이 변화하면서, MOS 트랜지스터의 기판 바이어스 효과(body effect)와 동일한 작용을 하여 반도체층(100)의 물리적 특성 자체가 변화한다.구체적으로, 제2 게이트 전극(410)에 +전압을 인가하면, 프로톤이 제2 프로톤 저장층(810)에서 제1 프로톤 저장층(820)으로 이동하여 제1 프로톤 저장층(820)에 축적됨에 따라, 상대적으로 제1프로톤 저장층(820)은 +전압, 제2프로톤 저장층은(810)은 -전압을 갖게 되며, 이는 제2 게이트 전극(410)에 전압을 제거한 후에도 유지된다. 이 경우, 기판 바이어스 효과(body effect)에 의해 n형 채널층(n-type channel)의 공핍 폭(depletion width)이 감소하여 문턱전압이 감소한다. 반대로 제2 게이트 전극(410)에 -전압을 인가하면, 프로톤이 앞의 경우와 반대방향인 제1프로톤 저장층(820)에서 제2프로톤 저장층(810)으로 이동함에 따라, 결과적으로는 문턱전압이 증가한다. 이와 같이, 반도체층(100)의 물리적 특성 자체가 변화하는 결과로, 트랜지스터 소자의 문턱전압과 이동도 및 전도도가 변한다. 이때, 프로톤의 이동량은 제2 게이트 전극(410)에 인가되는 전압의 크기에 영향을 받기 때문에, 프로톤의 이동에 따른 유사 기판 바이어스 효과에 의한 반도체층(100)의 물리적 특성 변화는 제2 게이트 전극(410)에 인가되는 전압에 대하여 아날로그적인 변화를 나타낸다.또한, 프로톤 저장층에서 발생하는 프로톤의 이동에 의해서 반도체층(100)의 물리적 특성 자체가 변화하기 때문에, 제2 게이트 전극(410)에 인가된 전압을 제거하는 경우에도 프로톤이 이동한 상태가 유지되는 동안에는 특성 변화가 바로 사라지지 않는 리텐션 특성을 나타낸다.나아가, 제2 게이트 전극(410)에 인가되는 전압의 극성에 따라 프로톤 저장층에서 프로톤의 이동 방향을 조절할 수 있으므로, 변화된 반도체층(100)의 물리적 특성을 복원할 수 있는 특성이 있다.이상에서 살펴본 것과 같이, 본 발명의 트랜지스터 소자는 제2 게이트 전극에 인가된 전압에 의해서 반도체층의 물리적 특성 자체를 변화시키는 것을 특징으로 하며, 제2 게이트 전극에 인가된 전압에 의해서 반도체층과 직적접으로 이온을 주고받거나 내부의 이온 분포의 변화에 의해서 반도체층의 물리적 특성 자체를 변화시키는 특성변화 유도층을 포함한다. 구체적으로 첫 번째 실시예의 산소 저장 산화물층과 두 번째 실시예의 프로톤 공급층 및 세 번째 실시예의 프로톤 저장층이 특성변화 유도층에 해당한다.구체적으로 본 발명의 트랜지스터 소자는 특성변화 유도층에 의해서 반도체층의 물리적 특성 자체가 변함으로써, 트랜지스터 소자의 문턱전압이나 이동도 또는 전도도를 변화시키는 것을 특징으로 한다.이때, 이러한 트랜지스터 소자 특성의 변화는, 제2 게이트 전극에 인가된 전압의 크기에 의해서 아날로그 적으로 변화하고, 제2 게이트 전극에 인가된 전압을 제거하여도 곧바로 사라지지 않은 리텐션 특성을 나타내며, 제2 게이트 전극에 인가된 전압의 방향을 조절하여 복원할 수 있는 특징이 있다. 이러한 특징은 시냅스의 학습(learning)과 신호처리(signal processing)에 유사한 것으로서, 본 발명의 트랜지터 소자가 시냅스 거동을 하는 시냅틱 소자인 시냅틱 트랜지스터 소자임을 알 수 있다.또한, 상기한 실시예에 의한 3가지 소자는 모두 이중 게이트 구조를 갖고 있으며, 상부 게이트와 하부 게이트의 역할만 다를 뿐 그 위치는 서로 바뀌어도 무방하다. 이와 같은 시냅틱 거동을 수행하는 본 발명의 시냅틱 트랜지스터 소자는 신경망을 모사하는 신경모사 소자 또는 논리회로를 구성하기 위한 논리 소자에 시냅틱 소자로서 사용될 수 있다.이상 본 발명을 바람직한 실시예를 통하여 설명하였는데, 상술한 실시예는 본 발명의 기술적 사상을 예시적으로 설명한 것에 불과하며, 본 발명의 기술적 사상을 벗어나지 않는 범위 내에서 다양한 변화가 가능함은 이 분야에서 통상의 지식을 가진 자라면 이해할 수 있을 것이다. 따라서 본 발명의 보호범위는 특정 실시예가 아니라 특허청구범위에 기재된 사항에 의해 해석되어야 하며, 그와 동등한 범위 내에 있는 모든 기술적 사상도 본 발명의 권리범위에 포함되는 것으로 해석되어야 할 것이다.
[ 부호의 설명 ]
100: 반도체층				200: 소스 전극300: 드레인 전극				400: 게이트 전극410: 제2 게이트 전극			500: 게이트 절연막610: 산소 저장 산화물층			700: 이온전달층710: 프로톤 공급층			800: 프로톤 저장층810: 제1 프로톤 저장층			820: 제2 프로톤 저장층900: 절연층